(57)【特許請求の範囲】
【請求項１】
（Ａ）エチレン／α−オレフィンマルチブロックインターポリマーである第１のポリマーと、
（Ｂ）エチレン／α−オレフィンインターポリマー、エチレン／α−オレフィン／非共役ジエンインターポリマーまたはエチレン／α−オレフィンマルチブロックインターポリマーから選択される第２のポリマーと、
発泡剤とを含み、
第１のポリマーは、密度が０．８８０〜０．９１０ｇ／ｃｃであり、融点（Ｔｍ）が、ＤＳＣによって決定した場合に７０℃より高く、
第２のポリマーは、密度が、０．８６７ｇ／ｃｃ未満、または０．８６７ｇ／ｃｃに等しく、
第２のポリマーに対する第１のポリマーの重量比が０．５〜９である、フォーム組成物。
【請求項２】
第１のポリマーは、融点（Ｔｍ）が、ＤＳＣによって決定した場合に１３０℃未満である、請求項１に記載の組成物。
【請求項３】
第１のポリマーは、分子量分布（Ｍｗ／Ｍｎ）が１．２〜３である、請求項１または２に記載の組成物。
【請求項４】
第２のポリマーは、分子量分布（Ｍｗ／Ｍｎ）が１．２〜３である、請求項１〜３のいずれか一項に記載の組成物。
【請求項５】
第２のポリマーがエチレン／α−オレフィンインターポリマーである、請求項１〜４のいずれか一項に記載の組成物。
【請求項６】
エチレン／α−オレフィンインターポリマーが、均一に分岐した直鎖エチレン／α−オレフィンインターポリマー、または均一に分岐した直鎖のエチレン／α−オレフィンインターポリマーであって１０００個の炭素あたり平均で０．０１〜３個の長鎖分岐を有するインターポリマーである、請求項５に記載の組成物。
【請求項７】
第２のポリマーがエチレン／α−オレフィン／非共役ジエンインターポリマーである、請求項１〜４のいずれかに記載の組成物。
【請求項８】
エチレン／α−オレフィン／非共役ジエンインターポリマーは、１２５℃でのＭｏｏｎｅｙ粘度（ＭＬ１＋４）が５〜７０である、請求項７に記載の組成物。
【請求項９】
組成物は、遊離ラジカル剤をさらに含む、請求項１〜８のいずれかに記載の組成物。
【請求項１０】
請求項１〜９のいずれかに記載の組成物から作られるフォーム。
【請求項１１】
請求項１〜９のいずれかに記載の組成物から作られる少なくとも１つの要素を含む物品。
【発明の詳細な説明】
【背景技術】
【０００１】
（関連出願の参照）
本出願は、２０１２年８月２９日に出願された米国仮出願第６１／６９４，２８７号の利益を請求する。
【０００２】
ポリウレタン（ＰＵ）、エチレン酢酸ビニル（ＥＶＡ）、またはＥＶＡ／エチレン−α−オレフィンコポリマーブレンドから作られる架橋した閉じたセルを有するフォームは、一般的に、履物用途のミッドソールに用いられる。ミッドソールの機能は、主に、クッション性であり、足が地面に当たるときの衝撃力を分散し、和らげるのに役立つ。しかし、ＰＵ系フォームおよびＥＶＡ系フォームの動的性質は、温度に伴って変化する。これらのフォームは、寒い時期には硬くなりすぎ、クッション効果が小さくなる。現行のＥＶＡ系フォームおよびＰＵ系フォームと比較して、広範囲の温度にわたって一貫した動的性質（例えば、一定の貯蔵弾性率（Ｅ’））を与える新規フォーム組成物が必要である。
【０００３】
国際公開第ＷＯ２０１１／０７９２０７号は、（Ａ）エチレン／α−オレフィン／ポリエンインターポリマー、（Ｂ）エチレン／α−オレフィンコポリマー、（Ｃ）場合により少なくとも１つのフィラー、（Ｄ）少なくとも１つの架橋剤および（Ｅ）少なくとも１つの膨張剤を少なくとも含む組成物を開示する。これらのポリマー要素の溶解度パラメータの絶対差は、０．１５（ｃａｌ／ｃｍ３）１／２未満、または０．１５（ｃａｌ／ｃｍ３）１／２に等しい。
【０００４】
米国公開第２００６／０２１１８１９号は、（１）少なくとも１つのエチレン／α−オレフィンインターポリマーおよび（２）少なくとも１つのポリオレフィン、または少なくとも１つのスチレン系ブロックコポリマー、またはこれらの組み合わせを含むポリマーブレンドを開示する。このようなポリオレフィンとしては、限定されないが、溶融強度が高く、密度が高いポリエチレン、および溶融強度が高いポリプロピレンが挙げられる。エチレン／α−オレフィンインターポリマーは、少なくとも硬質ブロックと少なくとも軟質ブロックとを含むランダムブロックコポリマーである。ポリオレフィンは、ホモポリマーまたはインターポリマーであってもよい。
【０００５】
米国公開第２００８／０２０７７８６号は、エチレン−プロピレン−ジエンゴム、キノイド架橋剤および有機過酸化物架橋剤を含有するゴム組成物をフォーム化することによって得られるエチレン−プロピレン−ジエンゴムをフォーム化した材料を開示する。
【０００６】
米国公開第２００６／０１９９８７２号は、少なくともエチレン／α−オレフィンインターポリマーを含むフォーム化可能な組成物およびフォームを開示する。このフォームは、密度が、１５０ｋｇ／ｍ３より大きく、約５００ｋｇ／ｍ３までである。フォーム化可能な組成物は、さらに、膨張剤および架橋剤を含む。エチレン／α−オレフィンインターポリマーは、少なくとも１つの軟質ブロックおよび少なくとも１つの硬質ブロックを含むマルチブロックコポリマーである。
【０００７】
米国公開第２００６／０１９９９１１は、少なくともエチレン／α−オレフィンインターポリマーおよび少なくとも１つの他のポリマーを含むポリマー組成物を開示する。他のポリマーは、第２のエチレン／α−オレフィンインターポリマー、エラストマー、ポリオレフィン、極性ポリマーおよびエチレン／カルボン酸インターポリマーまたはこれらのイオノマーから選択されてもよい。エチレン／α−オレフィンインターポリマーは、少なくとも硬質ブロックと少なくとも軟質ブロックとを含むブロックコポリマーである。
【０００８】
さらなるポリマー配合物が、以下の参考文献に開示される。米国特許第５２８８７６２号、第６２２１９６４号、第６３２５９５６号、第６３４０７１７号、第６３８４０９６号、第６７６７９３１号、第７５５７１４７号；米国公開第２００４／００３９０７５号、第２００４／０１４２４０５号；国際公開第ＷＯ２０１１／１６３１７６号および第ＷＯ２０１０／０４００１９号。
【発明の概要】
【発明が解決しようとする課題】
【０００９】
しかし、上述のように、現行のＥＶＡ系フォームおよびＰＵ系フォームと比較して、広範囲の温度にわたって一貫した動的性質（例えば、一定の貯蔵弾性率（Ｅ’））を与える新規フォーム組成物が依然として必要である。これらの需要は、以下の発明によって満たされる。
【課題を解決するための手段】
【００１０】
本発明は、
（Ａ）以下：
（ｉ）エチレン／α−オレフィンインターポリマー；または
（ｉｉ）エチレン／α−オレフィンマルチブロックインターポリマーから選択される第１のポリマーと；
（Ｂ）以下：
（ｉｉｉ）エチレン／α−オレフィンインターポリマー；
（ｉｖ）エチレン／α−オレフィン／非共役ジエンインターポリマー；または
（ｖ）エチレン／α−オレフィンマルチブロックインターポリマーから選択される第２のポリマーとを含み、
第１のポリマーは、密度が０．８８０〜０．９１０ｇ／ｃｃであり、第２のポリマーは、密度が、０．８６７ｇ／ｃｃ未満、または０．８６７ｇ／ｃｃに等しく、第２のポリマーに対する第１のポリマーの重量比が０．５〜９である、組成物を提供する。
【図面の簡単な説明】
【００１１】
【図１】図１は、本発明の実施例および比較例のフォームについて、「貯蔵弾性率（Ｅ’）対温度」のプロットである。
【発明を実施するための形態】
【００１２】
出願人は、本発明の組成物を使用し、広範囲の温度にわたって一貫した動的性質を有し、（ｉｉ）弾性緩和（５０℃での圧縮永久歪みとして測定される）が４０％より小さく、これらの材料が、もっと広い温度範囲にわたって現行のＥＶＡ系フォームおよびＰＵ系フォームより良好となるフォームを作成することができることを発見した。
【００１３】
上述のように、本発明は、
（Ａ）以下：
（ｉ）エチレン／α−オレフィンインターポリマーおよびさらなるエチレン／α−オレフィンコポリマー；または
（ｉｉ）エチレン／α−オレフィンマルチブロックインターポリマーおよびさらなるエチレン／α−オレフィンマルチブロックコポリマーから選択される第１のポリマーと；
（Ｂ）以下：
（ｉｉｉ）エチレン／α−オレフィンインターポリマーおよびさらなるエチレン／α−オレフィンコポリマー；
（ｉｖ）エチレン／α−オレフィン／非共役ジエンインターポリマー；または
（ｖ）エチレン／α−オレフィンマルチブロックインターポリマーおよびさらなるエチレン／α−オレフィンマルチブロックコポリマーから選択される第２のポリマーとを含み、
第１のポリマーは、密度が０．８８０〜０．９１０ｇ／ｃｃであり、第２のポリマーは、密度が、０．８６７ｇ／ｃｃ未満、または０．８６７ｇ／ｃｃに等しく、第２のポリマーに対する第１のポリマーの重量比が０．５〜９である、組成物を提供する。
【００１４】
本発明の組成物は、本明細書に記載するような２つ以上の実施形態の組み合わせを含んでいてもよい。
【００１５】
一実施形態において、第２のポリマーに対する第１のポリマーの重量比は、０．５〜７、さらに、０．６〜４、さらに、０．７〜２．３である。
【００１６】
一実施形態において、第１のポリマーは、密度が、０．８８２〜０．９１０ｇ／ｃｃ、さらに、０．８８５〜０．９１０ｇ／ｃｃ、さらに、０．８９０〜０．９１０ｇ／ｃｃ（１ｃｃ＝１ｃｍ３）である。
【００１７】
一実施形態において、第１のポリマーは、メルトインデックス（Ｉ２）が、０．１〜５０ｇ／１０分、さらに、０．５〜２０ｇ／１０分、さらに、１〜１０ｇ／１０分、さらに、１〜７ｇ／１０分である。
【００１８】
一実施形態において、第２のポリマーは、密度が、０．８５５〜０．８６７ｇ／ｃｃ、さらに、０．８６０〜０．８６７ｇ／ｃｃ、さらに、０．８６３〜０．８６７ｇ／ｃｃ（１ｃｃ＝１ｃｍ３）である。
【００１９】
一実施形態において、第２のポリマーは、メルトインデックス（Ｉ２）が、０．１〜２０ｇ／１０分、さらに、０．２〜１０ｇ／１０分、さらに、０．４〜５ｇ／５分である。
【００２０】
一実施形態において、第２のポリマーは、メルトインデックス（Ｉ２）が、５ｇ／１０分未満、または５ｇ／１０分に等しく、さらに、２ｇ／１０分未満、または２ｇ／１０分に等しい。
【００２１】
一実施形態において、第２のポリマーは、メルトインデックス（Ｉ２）が、０．１ｇ／１０分より大きく、または０．１ｇ／１０分に等しく、さらに、０．２ｇ／１０分より大きく、または０．２ｇ／１０分に等しい。
【００２２】
一実施形態において、第１のポリマーは、融点（Ｔｍ）が、ＤＳＣによって決定した場合に７０℃より高い。
【００２３】
一実施形態において、第１のポリマーは、融点（Ｔｍ）が、ＤＳＣによって決定した場合に１３０℃未満である。
【００２４】
一実施形態において、第１のポリマーは、分子量分布（Ｍｗ／Ｍｎ）が１．２〜３である。
【００２５】
一実施形態において、第１のポリマーは、（ｉ）エチレン／α−オレフィンインターポリマーおよびさらなるエチレン／α−オレフィンコポリマーである。
【００２６】
一実施形態において、（ｉ）エチレン／α−オレフィンインターポリマーおよびさらなるエチレン／α−オレフィンコポリマーは、融点（Ｔｍ）が、ＤＳＣによって決定した場合に６０℃より高く、さらに、７０℃より高く、さらに、８０℃より高い。
【００２７】
一実施形態において、（ｉ）エチレン／α−オレフィンインターポリマーおよびさらなるエチレン／α−オレフィンコポリマーは、融点（Ｔｍ）が、ＤＳＣによって決定した場合に１２０℃未満、さらに、１１０℃未満、さらに１００℃未満である。
【００２８】
一実施形態において、（ｉ）エチレン／α−オレフィンインターポリマーおよびさらなるエチレン／α−オレフィンコポリマーは、分子量分布（Ｍｗ／Ｍｎ）が、１．２〜３．５、さらに、１．５〜３．０、さらに、１．７〜２．５である。
【００２９】
一実施形態において、（ｉ）エチレン／α−オレフィンインターポリマーおよびさらなるエチレン／α−オレフィンコポリマーは、均一に分岐した直鎖エチレン／α−オレフィンインターポリマー、または均一に分岐した実質的に直鎖のエチレン／α−オレフィンインターポリマーである。
【００３０】
一実施形態において、（ｉ）エチレン／α−オレフィンインターポリマーは、均一に分岐した直鎖エチレン／α−オレフィンインターポリマーである。
【００３１】
一実施形態において、（ｉ）エチレン／α−オレフィンインターポリマーは、均一に分岐した実質的に直鎖のエチレン／α−オレフィンインターポリマーである。
【００３２】
一実施形態において、（ｉ）エチレン／α−オレフィンコポリマーは、均一に分岐した実質的に直鎖のエチレン／α−オレフィンコポリマーである。
【００３３】
一実施形態において、（ｉ）エチレン／α−オレフィンコポリマーは、均一に分岐した直鎖エチレン／α−オレフィンコポリマーである。
【００３４】
一実施形態において、第１のポリマーは、（ｉｉ）オレフィンブロックインターポリマーおよびさらなるオレフィンブロックコポリマーである。
【００３５】
一実施形態において、第２のポリマーは、分子量分布（Ｍｗ／Ｍｎ）が１．２〜３である。
【００３６】
一実施形態において、第２のポリマーは、（ｉｉｉ）エチレン／α−オレフィンインターポリマーおよびさらなるエチレン／α−オレフィンコポリマーである。
【００３７】
一実施形態において、（ｉｉｉ）エチレン／α−オレフィンインターポリマーおよびさらなるエチレン／α−オレフィンコポリマーは、分子量分布（Ｍｗ／Ｍｎ）が、１．２〜３．５、さらに、１．５〜３．０、さらに、１．７〜２．５である。
【００３８】
一実施形態において、（ｉｉｉ）エチレン／α−オレフィンインターポリマーおよびさらなるエチレン／α−オレフィンコポリマーは、融点（Ｔｍ）が、ＤＳＣによって決定した場合に２０℃より高く、さらに、３０℃より高く、さらに、４０℃より高い。
【００３９】
一実施形態において、（ｉｉｉ）エチレン／α−オレフィンインターポリマーおよびさらなるエチレン／α−オレフィンコポリマーは、融点（Ｔｍ）が、ＤＳＣによって決定した場合に８０℃未満、さらに、７０℃未満、さらに、６０℃未満である。
【００４０】
一実施形態において、（ｉｉｉ）エチレン／α−オレフィンインターポリマーは、均一に分岐した直鎖エチレン／α−オレフィンインターポリマー、または均一に分岐した実質的に直鎖のエチレン／α−オレフィンインターポリマーである。
【００４１】
一実施形態において、（ｉｉｉ）エチレン／α−オレフィンインターポリマーは、均一に分岐した直鎖エチレン／α−オレフィンインターポリマーである。
【００４２】
一実施形態において、（ｉｉｉ）エチレン／α−オレフィンインターポリマーは、均一に分岐した実質的に直鎖のエチレン／α−オレフィンインターポリマーである。
【００４３】
一実施形態において、（ｉｉｉ）エチレン／α−オレフィンコポリマーは、均一に分岐した直鎖エチレン／α−オレフィンコポリマー、または均一に分岐した実質的に直鎖のエチレン／α−オレフィンコポリマーである。
【００４４】
一実施形態において、（ｉｉｉ）エチレン／α−オレフィンコポリマーは、均一に分岐した直鎖エチレン／α−オレフィンコポリマーである。
【００４５】
一実施形態において、（ｉｉｉ）エチレン／α−オレフィンコポリマーは、均一に分岐した実質的に直鎖のエチレン／α−オレフィンコポリマーである。
【００４６】
一実施形態において、第２のポリマーは、（ｉｖ）エチレン／α−オレフィン／非共役ジエンインターポリマーである。
【００４７】
一実施形態において、（ｉｖ）エチレン／α−オレフィン／非共役ジエンインターポリマーは、１２５℃でのＭｏｏｎｅｙ粘度（ＭＬ１＋４）が、５〜７０、さらに、１０〜６０、さらに、１５〜５０である。
【００４８】
一実施形態において、（ｉｖ）エチレン／α−オレフィン／非共役ジエンインターポリマーは、１２５℃でのＭｏｏｎｅｙ粘度（ＭＬ１＋４）が、５〜５０、さらに、１０〜４０、さらに、１５〜３０である。
【００４９】
一実施形態において、第２のポリマーは、（ｖ）オレフィンブロックインターポリマーおよびさらなるオレフィンブロックコポリマーである。
【００５０】
一実施形態において、（Ａｉ）エチレン／α−オレフィンインターポリマーおよびさらなるコポリマーと；（Ｂ）以下：
（ｉｉｉ）エチレン／α−オレフィンインターポリマーおよびさらなるコポリマー；
（ｉｖ）エチレン／α−オレフィン／非共役ジエンインターポリマー；または
（ｖ）エチレン／α−オレフィンマルチブロックインターポリマーおよびさらなるコポリマーから選択される第２のポリマーとを含む、組成物。
【００５１】
一実施形態において、（Ａｉ）エチレン／α−オレフィンインターポリマーおよびさらなるコポリマーと；（Ｂ）以下：
（ｉｉｉ）エチレン／α−オレフィンインターポリマーおよびさらなるコポリマー；または
（ｉｖ）エチレン／α−オレフィン／非共役ジエンインターポリマーから選択される第２のポリマーとを含む、組成物。
【００５２】
一実施形態において、（Ａｉ）エチレン／α−オレフィンインターポリマーおよびさらなるコポリマーと；（Ｂ）以下：
（ｉｉｉ）エチレン／α−オレフィンインターポリマーおよびさらなるコポリマー；または
（ｖ）エチレン／α−オレフィンマルチブロックインターポリマーおよびさらなるコポリマーから選択される第２のポリマーとを含む、組成物。
【００５３】
一実施形態において、（Ａｉ）エチレン／α−オレフィンインターポリマーおよびさらなるコポリマーと；（Ｂ）以下：
（ｉｖ）エチレン／α−オレフィン／非共役ジエンインターポリマー；または
（ｖ）エチレン／α−オレフィンマルチブロックインターポリマーおよびさらなるコポリマーから選択される第２のポリマーとを含む、組成物。
【００５４】
一実施形態において、（Ａｉｉ）エチレン／α−オレフィンマルチブロックインターポリマーおよびさらなるコポリマーと；（Ｂ）以下：
（ｉｉｉ）エチレン／α−オレフィンインターポリマーおよびさらなるコポリマー；
（ｉｖ）エチレン／α−オレフィン／非共役ジエンインターポリマー；または
（ｖ）エチレン／α−オレフィンマルチブロックインターポリマーおよびさらなるコポリマーから選択される第２のポリマーとを含む、組成物。
【００５５】
一実施形態において、（Ａｉｉ）エチレン／α−オレフィンマルチブロックインターポリマーおよびさらなるコポリマーと；（Ｂ）以下：
（ｉｉｉ）エチレン／α−オレフィンインターポリマーおよびさらなるコポリマー；または
（ｉｖ）エチレン／α−オレフィン／非共役ジエンインターポリマーから選択される第２のポリマーとを含む、組成物。
【００５６】
一実施形態において、（Ａｉｉ）エチレン／α−オレフィンマルチブロックインターポリマーおよびさらなるコポリマーと；（Ｂ）以下：
（ｉｉｉ）エチレン／α−オレフィンインターポリマーおよびさらなるコポリマー；または
（ｖ）エチレン／α−オレフィンマルチブロックインターポリマーおよびさらなるコポリマーから選択される第２のポリマーとを含む、組成物。
【００５７】
一実施形態において、（Ａｉｉ）エチレン／α−オレフィンマルチブロックインターポリマーおよびさらなるコポリマーと；（Ｂ）以下：
（ｉｖ）エチレン／α−オレフィン／非共役ジエンインターポリマー；または
（ｖ）エチレン／α−オレフィンマルチブロックインターポリマーおよびさらなるコポリマーから選択される第２のポリマーとを含む、組成物。
【００５８】
一実施形態において、組成物は、さらに、遊離ラジカル剤および発泡剤を含む。
【００５９】
一実施形態において、要素Ａは、４０〜９０重量％、さらに、４０〜８０重量％、さらに、４０〜７０重量％の量で存在し、要素Ｂは、６０〜１０重量％、さらに、６０〜２０重量％、さらに、６０〜３０重量％の量で存在し、要素ＡおよびＢの重量％は、それぞれ、要素ＡおよびＢの合計重量を基準とする。
【００６０】
一実施形態において、要素Ａは、５０〜８０重量％、さらに、５５〜８０重量％の量で存在し、要素Ｂは、５０〜２０重量％、さらに、４５〜２０重量％の量で存在し、要素ＡおよびＢの重量％は、それぞれ、要素ＡおよびＢの合計重量を基準とする。
【００６１】
一実施形態において、要素Ａは、５０〜７０重量％、さらに、５５〜７０重量％の量で存在し、要素Ｂは、５０〜３０重量％、さらに、４５〜３０重量％の量で存在し、要素ＡおよびＢの重量％は、それぞれ、要素ＡおよびＢの合計重量を基準とする。
【００６２】
一実施形態において、組成物は、組成物の重量を基準として、５０重量％より多いか、または５０重量％に等しい要素ＡおよびＢを含む。
【００６３】
一実施形態において、組成物は、組成物の重量を基準として、７０重量％より多いか、または７０重量％に等しい要素ＡおよびＢを含む。
【００６４】
一実施形態において、組成物は、組成物の重量を基準として、８０重量％より多いか、または８０重量％に等しい要素ＡおよびＢを含む。
【００６５】
一実施形態において、組成物は、組成物の重量を基準として、８８重量％より多いか、または８８重量％に等しい要素ＡおよびＢを含む。
【００６６】
一実施形態において、組成物は、組成物の重量を基準として、５重量％未満、さらに、２重量％未満、さらに、１重量％未満のプロピレン系ポリマーを含む。
【００６７】
一実施形態において、組成物は、プロピレン系ポリマーを含有しない。
【００６８】
一実施形態において、組成物は、組成物の重量を基準として、５重量％未満、さらに、２重量％未満、さらに、１重量％未満のポリプロピレンホモポリマーを含む。
【００６９】
一実施形態において、組成物は、ポリプロピレンホモポリマーを含有しない。
【００７０】
一実施形態において、組成物は、組成物の重量を基準として、２重量％未満、さらに、１重量％未満、さらに、０．５重量％未満、さらに、０．１重量％未満の油を含む。
【００７１】
一実施形態において、組成物は、油を含有しない。
【００７２】
一実施形態において、組成物は、組成物の重量を基準として、５重量％未満、さらに、２重量％未満、さらに、１重量％未満のアクリル修飾されたポリテトラフルオロエチレンを含む。
【００７３】
一実施形態において、組成物は、アクリル修飾されたポリテトラフルオロエチレンを含有しない。
【００７４】
一実施形態において、組成物は、ポリ（スルホニルアジド）を含有しない。
【００７５】
本発明の組成物は、本明細書に記載するような２つ以上の実施形態の組み合わせを含んでいてもよい。
【００７６】
要素Ａの第１のポリマーは、本明細書に記載するような２つ以上の実施形態の組み合わせを含んでいてもよい。
【００７７】
要素Ｂの第２のポリマーは、本明細書に記載するような２つ以上の実施形態の組み合わせを含んでいてもよい。
【００７８】
本発明は、本明細書に記載する本発明の組成物から作られるフォームも提供する。さらなる実施形態において、フォームは、密度が、１５０〜４００ｋｇ／ｍ３、さらに、２００〜３５０ｋｇ／ｍ３、さらに、２５０〜３００ｋｇ／ｍ３である。
【００７９】
本発明は、本明細書に記載する本発明の組成物から作られる架橋した組成物も提供する。
【００８０】
本発明は、本明細書に記載する本発明の組成物から作られる少なくとも１つの要素を含む物品も提供する。
【００８１】
本発明は、本明細書に記載する本発明の組成物を押出成型することを含む、フォームを作成するためのプロセスも提供する。
【００８２】
本発明の組成物は、本明細書に記載するような２つ以上の実施形態の組み合わせを含んでいてもよい。
【００８３】
本発明のフォームは、本明細書に記載するような２つ以上の実施形態の組み合わせを含んでいてもよい。
【００８４】
本発明の架橋した組成物は、本明細書に記載するような２つ以上の実施形態の組み合わせを含んでいてもよい。
【００８５】
本発明の物品は、本明細書に記載するような２つ以上の実施形態の組み合わせを含んでいてもよい。
【００８６】
本発明のプロセスは、本明細書に記載するような２つ以上の実施形態の組み合わせを含んでいてもよい。
【００８７】
（第１のエチレン系ポリマー（要素Ａ））
第１のエチレン系ポリマーは、エチレン／α−オレフィンインターポリマーおよびさらなるエチレン／α−オレフィンコポリマー、またはエチレン／α−オレフィンマルチブロックインターポリマーおよびさらなるコポリマーである。
【００８８】
（エチレン／α−オレフィンインターポリマー（要素Ａ））
エチレン／α−オレフィンインターポリマーは、エチレンと、１種類以上、好ましくは、１種類のＣ３〜Ｃ１０  α−オレフィンとの重合によって作られるポリマーを含む。具体的なα−オレフィンとしては、プロピレン、１−ブテン、１−ペンテン、１−ヘキセン、４−メチル−１−ペンテン、１−ヘプテン、１−オクテン、１−ノネンおよび１−デセンが挙げられる。好ましくは、α−オレフィンは、プロピレン、１−ブテン、１−ヘキセンまたは１−オクテンである。好ましいコポリマーとしては、エチレン／プロピレン（ＥＰ）コポリマー、エチレン／ブテン（ＥＢ）コポリマー、エチレン／ヘキセン（ＥＨ）コポリマー、エチレン／オクテン（ＥＯ）コポリマーが挙げられる。
【００８９】
適切なエチレン／α−オレフィンインターポリマーの市販例としては、Ｔｈｅ  Ｄｏｗ  Ｃｈｅｍｉｃａｌ  Ｃｏｍｐａｎｙから入手可能なＥＮＧＡＧＥ  Ｐｏｌｙｏｌｅｆｉｎ  Ｅｌａｓｔｏｍｅｒs；ＥｘｘｏｎＭｏｂｉｌ  Ｃｈｅｍｉｃａｌ  Ｃｏｍｐａｎｙから入手可能なＥＸＣＥＥＤポリマーおよびＥＸＡＣＴポリマー；およびＭｉｔｓｕｉ  Ｃｈｅｍｉｃａｌ  Ｃｏｍｐａｎｙから入手可能なＴＡＦＭＥＲポリマーが挙げられる。
【００９０】
一実施形態において、エチレン／α−オレフィンインターポリマーおよびさらなるコポリマーは、融点（Ｔｍ）が、ＤＳＣによって決定した場合に４０℃より大きく、好ましくは、５０℃より大きく、さらに好ましくは、６０℃より大きい。
【００９１】
一実施形態において、エチレン／α−オレフィンインターポリマーおよびさらなるコポリマーは、融点（Ｔｍ）が、ＤＳＣによって決定した場合に１２０℃未満、好ましくは、１１０℃未満、さらに好ましくは、１００℃未満である。
【００９２】
一実施形態において、エチレン／α−オレフィンインターポリマーおよびさらなるコポリマーは、密度が、０．８６８ｇ／ｃｃより大きく、または０．８６８ｇ／ｃｃに等しく、さらに、０．８７０ｇ／ｃｃより大きく、または０．８７０ｇ／ｃｃに等しく、さらに、０．８７５ｇ／ｃｃより大きく、または０．８７５ｇ／ｃｃに等しい。
【００９３】
一実施形態において、エチレン／α−オレフィンインターポリマーおよびさらなるコポリマーは、密度が、０．９１０ｇ／ｃｃ未満、または０．９１０ｇ／ｃｃに等しく、さらに、０．９０５ｇ／ｃｃ未満、または０．９０５ｇ／ｃｃに等しく、加えてさらに、０．９００ｇ／ｃｃ未満、または０．９００ｇ／ｃｃに等しい。
【００９４】
一実施形態において、エチレン／α−オレフィンインターポリマーおよびさらなるコポリマーは、メルトインデックス（Ｉ２）が、０．１ｇ／１０分より大きく、または０．１ｇ／１０分に等しく、さらに、０．２ｇ／１０分より大きく、または０．２ｇ／１０分に等しく、加えてさらに、０．５ｇ／１０分より大きく、または０．５ｇ／１０分に等しい。
【００９５】
一実施形態において、エチレン／α−オレフィンインターポリマーおよびさらなるコポリマーは、メルトインデックス（Ｉ２）が、５０ｇ／１０分未満、または５０ｇ／１０分に等しく、さらに、２０ｇ／１０分未満、または２０ｇ／１０分に等しく、さらに、１０ｇ／１０分未満、または１０ｇ／１０分に等しい。
【００９６】
一実施形態において、エチレン／α−オレフィンインターポリマーおよびさらなるコポリマーは、メルトインデックス（Ｉ２）が、０．１ｇ／１０分〜５０ｇ／１０分、さらに、０．２ｇ／１０分〜２０ｇ／１０分、加えてさらに、０．５ｇ／１０分〜１０ｇ／１０分である。
【００９７】
一実施形態において、エチレン／α−オレフィンインターポリマーおよびさらなるコポリマーは、分子量分布（Ｍｗ／Ｍｎ）が、ＧＰＣによって決定した場合に１．２〜３．５、さらに、１．５〜３．０、さらに、１．７〜２．５である。
【００９８】
一実施形態において、エチレン／α−オレフィンインターポリマーおよびさらなるコポリマーは、結晶化率％が、ＤＳＣによって測定した場合に５０％未満、または５０％に等しく、さらに、４０％未満、または４０％に等しく、さらに、３０％未満、または３０％に等しい。
【００９９】
一実施形態において、エチレン／α−オレフィンインターポリマーおよびさらなるコポリマーは、結晶化率％が、ＤＳＣによって測定した場合に２％より大きく、または２％に等しく、さらに、５％より大きく、または５％に等しく、さらに１０％より大きく、または１０％に等しい。
【０１００】
一実施形態において、エチレン／α−オレフィンインターポリマーおよびさらにエチレン／α−オレフィンコポリマーは、融点（Ｔｍ）が、ＤＳＣによって決定した場合に６０℃より高く、さらに、７０℃より高く、さらに、８０℃より高い。
【０１０１】
一実施形態において、エチレン／α−オレフィンインターポリマーおよびさらにエチレン／α−オレフィンコポリマーは、融点（Ｔｍ）が、ＤＳＣによって決定した場合に１２０℃未満、さらに、１１０℃未満、さらに１００℃未満である。
【０１０２】
一実施形態において、エチレン／α−オレフィンインターポリマーは、均一に分岐した直鎖インターポリマーおよびさらなるコポリマー、または均一に分岐した実質的に直鎖のインターポリマーおよびさらなるコポリマーである。
【０１０３】
「均一な」および「均一に分岐した」との用語は、α−オレフィンコモノマーが所与のポリマー分子にランダムに分布し、すべてのポリマー分子が、同じまたは実質的に同じコモノマー−エチレン比を有するエチレン／α−オレフィンインターポリマーについて用いられる。以下の議論を参照。
【０１０４】
一実施形態において、エチレン／α−オレフィンインターポリマーおよびさらなるコポリマーは、均一に分岐した直鎖インターポリマーおよびさらなるコポリマーである。
【０１０５】
一実施形態において、エチレン／α−オレフィンインターポリマーおよびさらなるコポリマーは、均一に分岐した実質的に直鎖のインターポリマーおよびさらなるコポリマーである。
【０１０６】
均一に分岐した直鎖エチレンインターポリマーは、長鎖の分岐を含まないが、インターポリマー内で重合したコモノマーから誘導され、同じポリマー鎖中および異なるポリマー鎖中に均一に分布した短鎖の分岐を含むエチレンポリマーである。これらのエチレン／α−オレフィンインターポリマーは、直鎖ポリマー骨格を含み、測定可能な長鎖の分岐を含まず、狭い分子量分布を有する。この種のポリマーは、例えば、米国特許第３，６４５，９９２号でＥｌｓｔｏｎによって開示され、ビス−メタロセン触媒を用いてこのようなポリマーを製造する後のプロセスが、例えば、ＥＰ０１２９３６８号；ＥＰ０２６０９９９号；米国特許第４，７０１，４３２号；米国特許第４，９３７，３０１号；米国特許第４，９３５，３９７号；米国特許第５，０５５，４３８号；およびＷＯ９０／０７５２６号に示されるように開発されており、それぞれ、本明細書に参考として組み込まれる。記載されているように、均一に分岐した直鎖エチレンインターポリマーは、直鎖低密度ポリエチレンポリマーまたは直鎖高密度ポリエチレンポリマーの場合と同じように、長鎖の分岐を含まない。均一に分岐した直鎖エチレン／α−オレフィンインターポリマーの市販例としては、Ｍｉｔｓｕｉ  Ｃｈｅｍｉｃａｌ  Ｃｏｍｐａｎｙ製のＴＡＦＭＥＲポリマー、およびＥｘｘｏｎＭｏｂｉｌ  Ｃｈｅｍｉｃａｌ  Ｃｏｍｐａｎｙ製のＥＸＡＣＴおよびＥＸＣＥＥＤポリマーが挙げられる。
【０１０７】
実質的に直鎖のエチレン／α−オレフィンインターポリマーは、長鎖の分岐を有する。長鎖の分岐は、ポリマー骨格と同じコモノマー分布を有し、ポリマー骨格とほぼ同じ長さを有していてもよい。「実質的に直鎖」は、典型的には、平均で、「１０００個の炭素あたり０．０１の長鎖分岐」〜「１０００個の炭素あたり３の長鎖分岐」で置換されたポリマーを指す。長鎖分岐の長さは、ポリマー骨格に１つのコモノマーを組み込むことから作られる短鎖分岐の炭素長より長い。例えば、本明細書に参考として組み込まれる米国特許第５，２７２，２３６号；第５，２７８，２７２号を参照。
【０１０８】
実質的に直鎖のエチレン／α−オレフィンインターポリマーは、固有の種類の均一に分岐したエチレンポリマーを形成する。これらのポリマーは、よく知られた種類の従来の均一に分岐した直鎖エチレン／α−オレフィンインターポリマーとは実質的に異なり、さらに、上述のように、従来の不均一な「Ｚｉｅｇｌｅｒ−Ｎａｔｔａ触媒によって重合した」直鎖エチレンポリマー（Ａｎｄｅｒｓｏｎら、米国特許第４，０７６，６９８号によって開示される技術を用いて作られる、例えば、超低密度ポリエチレン（ＵＬＤＰＥ）、直鎖低密度ポリエチレン（ＬＬＤＰＥ）または高密度ポリエチレン（ＨＤＰＥ））と同じ種類ではなく、遊離ラジカルによって開始する高圧の高分枝度のポリエチレン、例えば、低密度ポリエチレン（ＬＤＰＥ）、エチレン−アクリル酸（ＥＡＡ）コポリマーおよびエチレン酢酸ビニル（ＥＶＡ）コポリマーと同じ種類でもない。
【０１０９】
本発明に有用な均一に分岐した実質的に直鎖のエチレン／α−オレフィンインターポリマーは、相対的に狭い分子量分布を有するが、優れた加工性を有する。長鎖の分岐は、１３Ｃ核磁性共鳴（ＮＭＲ）分光法を用いて決定することができ、Ｒａｎｄａｌｌの方法（Ｒｅｖ．Ｍａｃｒｏｍｏｌ．Ｃｈｅｍ．Ｐｈｙｓ．、Ｃ２９（２＆３）、１９８９、ｐ．２８５−２９７）を用いて定量することができ、その開示内容は、本明細書に参考として組み込まれる。２つの他の方法は、低角レーザ光散乱検出器（ＧＰＣＬＡＬＬＳ）を取り付けたゲル浸透クロマトグラフィーおよび示差粘度検出器（ＧＰＣ−ＤＶ）を取り付けたゲル浸透クロマトグラフィーである。長鎖の分岐を検出するためのこれらの技術の使用およびその基礎となる理論の使用は、文献に十分に記載されている。例えば、Ｚｉｍｍ、Ｂ．Ｈ．およびＳｔｏｃｋｍａｙｅｒ、Ｗ．Ｈ．、Ｊ．Ｃｈｅｍ．Ｐｈｙｓ．、１７、１３０１（１９４９）およびＲｕｄｉｎ、Ａ．、Ｍｏｄｅｒｎ  Ｍｅｔｈｏｄｓ  ｏｆ  Ｐｏｌｙｍｅｒ  Ｃｈａｒａｃｔｅｒｉｚａｔｉｏｎ、Ｊｏｈｎ  Ｗｉｌｅｙ＆Ｓｏｎｓ、Ｎｅｗ  Ｙｏｒｋ（１９９１）ｐｐ．１０３−１１２を参照。
【０１１０】
「実質的に直鎖のエチレンポリマー」と対照的に、「直鎖エチレンポリマー」は、ポリマーが、測定可能または実証可能な長鎖分岐を含まないことを意味し、すなわち、ポリマーが、１０００個の炭素あたり平均で０．０１未満の長鎖分岐で置換されていることを意味する。
【０１１１】
エチレン／α−オレフィンインターポリマーは、本明細書に記載するような２つ以上の実施形態の組み合わせを含んでいてもよい。
【０１１２】
エチレン／α−オレフィンコポリマーは、本明細書に記載するような２つ以上の実施形態の組み合わせを含んでいてもよい。
【０１１３】
（エチレン／α−オレフィンマルチブロックインターポリマー（要素Ａ））
一実施形態において、第１のポリマーは、エチレン／α−オレフィンマルチブロックインターポリマーおよびさらなるエチレン／α−オレフィンマルチブロックコポリマーである。
【０１１４】
好ましい実施形態において、エチレン／α−オレフィンマルチブロックインターポリマーおよびさらなるエチレン／α−オレフィンマルチブロックコポリマーは、ポリマーの重量を基準として、主要な量の重合したエチレンを含む。
【０１１５】
「オレフィンブロックコポリマー」または「ＯＢＣ」という用語は、エチレン／α−オレフィンマルチブロックコポリマーを意味し、重合した形態のエチレンおよび１つ以上の共重合可能なα−オレフィンコモノマーを含み、化学特性または物理特性が異なる２種類以上の重合したモノマー単位の複数のブロックまたはセグメントを特徴とする。コポリマーにおいて「エチレン」または「コモノマー」の量に言及するとき、これは、その重合した単位を意味すると理解される。ある実施形態において、マルチブロックコポリマーは、以下の式
（ＡＢ）ｎ
によってあらわすことができ、式中、ｎは、少なくとも１、好ましくは、１より大きな整数、例えば、２、３、４、５、１０、１５、２０、３０、４０、５０、６０、７０、８０、９０、１００、またはこれらより大きい整数であり、「Ａ」は、硬質ブロックまたは硬質セグメントをあらわし、「Ｂ」は、軟質ブロックまたは軟質セグメントをあらわす。好ましくは、ＡおよびＢは、実質的に分岐した形態または実質的に星型の形態とは対照的に、実質的に直鎖の形態で接続している。他の実施形態において、ＡブロックおよびＢブロックは、ポリマー鎖に沿ってランダムに分布している。言い換えると、ブロックコポリマーは、通常は、以下のような構造を有しない。
ＡＡＡ−ＡＡ−ＢＢＢ−ＢＢ
【０１１６】
さらに他の実施形態において、ブロックコポリマーは、通常は、異なるコモノマーを含む第３の種類のブロックを含まない。さらに他の実施形態において、ブロックＡおよびブロックＢは、それぞれ、ブロック内に実質的にランダムに分布したモノマーまたはコモノマーを含む。言い換えると、ブロックＡもブロックＢも、別個の組成の２つ以上のサブセグメント（またはサブブロック）、例えば、ブロックの残りの部分とは実質的に異なる組成を有する先端セグメントを含まない。
【０１１７】
好ましくは、エチレンは、ブロックコポリマー全体の主要なモル分率で含まれ、すなわち、エチレンは、ポリマー全体の少なくとも５０モル％含まれる。さらに好ましくは、エチレンは、少なくとも６０モル％、少なくとも７０モル％、または少なくとも８０モル％含まれ、ポリマー全体のかなりの残り部分は、好ましくは、３個以上の炭素原子を含むα−オレフィンである少なくとも１つの他のコモノマーを含む。ある実施形態において、オレフィンブロックコポリマーは、５０ｍｏｌ％〜９０ｍｏｌ％のエチレン、好ましくは、６０ｍｏｌ％〜８５ｍｏｌ％、さらに好ましくは、６５ｍｏｌ％〜８０ｍｏｌ％のエチレンを含む。多くのエチレン／オクテンブロックコポリマーについて、好ましい組成物は、エチレン含有量が、ポリマー全体の８０モル％より多く、オクテン含有量が、ポリマー全体の１０〜１５モル％、好ましくは、１５〜２０モル％である。
【０１１８】
オレフィンブロックコポリマーは、種々の量の「硬質」セグメントと「軟質」セグメントとを含む。「硬質」セグメントは、エチレンが、ポリマーの重量を基準として９５重量％より多く、または９８重量％より多く、１００重量％まで存在する、重合した単位のブロックである。言い換えると、硬質セグメントのコモノマー含有量（エチレン以外のモノマーの含有量）は、ポリマーの重量を基準として５重量％未満、または２重量％未満であり、ゼロまで低くてもよい。ある実施形態において、硬質セグメントは、すべてまたは実質的にすべてのエチレンから誘導される単位を含む。「軟質」セグメントは、コモノマー含有量（エチレン以外のモノマーの含有量）が、ポリマーの重量を基準として５重量％より多く、または８重量％より多く、１０重量％より多く、または１５重量％より多い、重合した単位のブロックである。ある実施形態において、軟質セグメントのコモノマー含有量は、２０重量％より多く、２５重量％より多く、３０重量％より多く、３５重量％より多く、４０重量％より多く、４５重量％より多く、５０重量％より多く、または６０重量％より多くてもよく、１００重量％までであってもよい。
【０１１９】
軟質セグメントは、ＯＢＣ中、ＯＢＣの合計重量の１重量％〜９９重量％、または５重量％〜９５重量％、１０重量％〜９０重量％、１５重量％〜８５重量％、２０重量％〜８０重量％、２５重量％〜７５重量％、３０重量％〜７０重量％、３５重量％〜６５重量％、４０重量％〜６０重量％、またはＯＢＣの合計重量の４５重量％〜５５重量％存在していてもよい。逆に、硬質セグメントが、同様の範囲で存在していてもよい。軟質セグメントの重量％および硬質セグメントの重量％は、ＤＳＣまたはＮＭＲから得られるデータに基づいて計算することができる。このような方法および計算は、例えば、Ｃｏｌｉｎ  Ｌ．Ｐ．Ｓｈａｎ、Ｌｏｎｎｉｅ  Ｈａｚｌｉｔｔの名前で、Ｄｏｗ  Ｇｌｏｂａｌ  Ｔｅｃｈｎｏｌｏｇｉｅｓ  Ｉｎｃ．,に譲渡された２００６年３月１５日に出願された米国特許第７，６０８，６６８号、名称「エチレン／α−オレフィンブロックインターポリマー」に開示され、その開示内容は、全体的に本明細書に参考として組み込まれる。特に、硬質セグメントおよび軟質セグメントの重量％およびコモノマー含有量は、ＵＳ７，６０８，６６８号の第５７欄〜第６３欄に記載されるように決定されてもよい。
【０１２０】
オレフィンブロックコポリマーは、２つ以上の化学的に別個の領域またはセグメント（「ブロック」と呼ばれる）を含むポリマー、好ましくは、直鎖の様式で接続し、すなわち、重合したエチレン官能基について、ペンダント様式またはグラフト接合した様式ではなく、尾部と尾部が接続した化学的に異なる単位を含むポリマーである。一実施形態において、ブロックは、組み込まれたコモノマーの量または種類、密度、結晶の量、このような組成のポリマーに起因する結晶の大きさ、タクチシティー（アイソタクチックまたはシンジオタクチック）の種類または程度、立体規則性または立体不規則性、分岐の量（長鎖の分岐または過剰な分岐を含む）、均一性または任意の他の化学特性または物理特性が異なる。連続的なモノマー付加、流動性触媒（ｆｌｕｘｉｏｎａｌ  ｃａｔａｌｙｓｔ）またはアニオン重合技術によって作られるインターポリマーを含む従来技術のブロックインターポリマーと比較して、本発明のＯＢＣは、一実施形態において、調製に用いられる複数の触媒と組み合わせたシャトリング剤の影響に起因して、ポリマー多分散性（ＰＤＩまたはＭｗ／ＭｎまたはＭＷＤ）の固有の分布、ブロックの長さの分布、および／またはブロックの数の分布を特徴とする。
【０１２１】
一実施形態において、ＯＢＣは、連続プロセスで製造され、１．７〜３．５、または１．８〜３、または１．８〜２．５、または１．８〜２．２の多分散指数ＰＤＩ（またはＭＷＤ）を有する。バッチプロセスまたは半バッチプロセスで製造される場合、ＯＢＣは、１．０〜３．５、または１．３〜３、または１．４〜２．５、または１．４〜２のＰＤＩを有する。
【０１２２】
それに加え、オレフィンブロックコポリマーは、Ｐｏｉｓｓｏｎ分布ではなく、Ｓｃｈｕｌｔｚ−Ｆｌｏｒｙ分布に適合するＰＤＩを有する。本発明のＯＢＣは、多分散のブロック分布と、ブロックの大きさの多分散分布を有する。これにより、改良され、区別可能な物理特性を有するポリマー製品が作られる。多分散のブロック分布の理論的な利点は、Ｐｏｔｅｍｋｉｎ、Ｐｈｙｓｉｃａｌ  Ｒｅｖｉｅｗ  Ｅ（１９９８）５７（６）、ｐｐ．６９０２−６９１２およびＤｏｂｒｙｎｉｎ、Ｊ．Ｃｈｅｍ．Ｐｈｖｓ．（１９９７）１０７（２１）、ｐｐ９２３４−９２３８ですでにモデル化され、記載されている。
【０１２３】
一実施形態において、本発明のオレフィンブロックコポリマーは、ほとんどの可能なブロック長さの分布を有する。一実施形態において、オレフィンブロックコポリマーは、以下を有するものとして定義される。
（Ａ）Ｍｗ／Ｍｎが１．７〜３．５、少なくとも１つの融点Ｔｍ（単位℃）および密度ｄ（単位がグラム／立方センチメートル）、Ｔｍおよびｄの数値は、以下の関係に対応する。
Ｔｍ＞−２００２．９＋４５３８．５（ｄ）−２４２２．２（ｄ）２、および／または
（Ｂ）Ｍｗ／Ｍｎが１．７〜３．５であり、最も高いＤＳＣピークと、最も高い結晶化分析分別（「ＣＲＹＳＴＡＦ」）ピークとの温度差として定義される、融合熱（Ｊ／ｇ単位でのΔＨ）およびデルタ量ΔＴ（単位℃）を特徴とし、ΔＴおよびΔＨの数値範囲は、以下の関係を有する。
ΔＨが０Ｊ／ｇより大きく１３０Ｊ／ｇまでの場合、
ΔＴ＞−０．１２９９ΔＨ＋６２．８１、ΔＨが０より大きく１３０Ｊ／ｇまでの場合、
ΔＴ≧４８℃、ΔＨが１３０Ｊ／ｇより大きい場合
式中、ＣＲＹＳＴＡＦピークは、累積ポリマーの少なくとも５％を用いて決定され、ポリマーの５％未満が、特定可能なＣＲＹＳＴＡＦピークを有する場合、ＣＲＹＳＴＡＦ温度は３０℃である；および／または
（Ｃ）エチレン／α−オレフィンインターポリマーの圧縮成型した膜を用いて測定した歪み３００％および１サイクルでの％単位の弾性回復Ｒｅ、グラム／立方センチメートル単位での密度ｄを有し、エチレン／α−オレフィンインターポリマーは、架橋した相を実質的に含まないとき、Ｒｅおよびｄの数値は、以下の関係を満足する。
Ｒｅ＞１４８１−１６２９（ｄ）；および／または
（Ｄ）ＴＲＥＦを用いて分画したとき、４０℃〜１３０℃で溶出するモル分率を有し、この分率は、モルコモノマー含有量が、（−０．２０１３）Ｔ＋２０．０７の量より大きいか、またはこの量に等しく、さらに好ましくは、（−０．２０１３）Ｔ＋２１．０７の量より大きいか、またはこの量に等しく、Ｔは、ＴＲＥＦ画分のピーク溶出温度の数値であり、℃で測定される；および／または、
（Ｅ）２５℃での貯蔵弾性率Ｇ’（２５℃）および１００℃での貯蔵弾性率Ｇ’（１００℃）を有し、Ｇ’（２５℃）とＧ’（１００℃）の比率は、１：１〜９：１の範囲である。
【０１２４】
オレフィンブロックコポリマーは、さらに、以下を有していてもよい。
（Ｆ）ＴＲＥＦを用いて分画したとき、４０℃〜１３０℃で溶出する分子分率、この分率は、ブロック指数が、少なくとも０．５から１までであり、分子量分布Ｍｗ／Ｍｎは、１．３より大きいことを特徴とする；および／または
（Ｇ）平均ブロック指数が、０より大きく、１．０までであり、分子量分布Ｍｗ／Ｍｎが１．３より大きい。オレフィンブロックコポリマーは、特性（Ａ）〜（Ｇ）のいずれか、いくつか、すべて、または任意の組み合わせを有していてもよいことが理解される。ブロック指数は、この目的のために本明細書に参考として組み込まれる米国特許第７，６０８，６６８号に詳細に記載されるように決定することができる。特性（Ａ）〜（Ｇ）を決定するための分析方法は、例えば、米国特許第７，６０８，６６８号の第３１欄第２６行〜第３５欄第４４行に開示され、この目的のために本明細書に参考として組み込まれる。
【０１２５】
エチレン／α−オレフィンマルチブロックインターポリマーおよびさらなるコポリマーは、特性（Ａ）〜（Ｇ）のいずれか１つを有していてもよく、または、（Ａ）〜（Ｇ）の２つ以上の組み合わせを有していてもよい。
【０１２６】
本発明のＯＢＣを調製するときに使用するのに適切なモノマーとしては、エチレンおよび１つ以上のエチレン以外の付加重合可能なモノマーが挙げられる。適切なコモノマーの例としては、３〜３０個、好ましくは、３〜２０個の炭素原子を含む直鎖または分枝鎖α−オレフィン、例えば、プロピレン、１−ブテン、１−ペンテン、３−メチル−ｌ−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセンおよび１−エイコセン；３〜３０個、好ましくは、３〜２０個の炭素原子を含むシクロオレフィン、例えば、シクロペンテン、シクロヘプテン、ノルボルネン、５−メチル−２−ノルボルネン、テトラシクロドデセンおよび２−メチル−１，４，５，８−ジメタノ−１，２，３，４，４ａ，５，８，８ａ−オクタヒドロ−ナフタレン；ジオレフィンおよびポリオレフィン、例えば、ブタジエン、イソプレン、４−メチル−１，３−ペンタジエン、１，３−ペンタジエン、１，４−ペンタジエン、１，５−ヘキサジエン、１，４−ヘキサジエン、１，３−ヘキサジエン、１，３−オクタジエン、１，４−オクタジエン、１，５−オクタジエン、１，６−オクタジエン、１，７−オクタジエン、エチリデンノルボルネン、ビニルノルボルネン、ジシクロペンタジエン、７−メチル−１，６−オクタジエン、４−エチリデン−８−メチル−１，７−ノナジエンおよび５，９−ジメチル−１，４，８−デカトリエン；および３−フェニルプロペン、４−フェニルプロペン、１，２−ジフルオロエチレン、テトラフルオロエチレンおよび３，３，３−トリフルオロ−１−プロペンが挙げられる。好ましいα−オレフィンとしては、限定されないが、Ｃ３〜Ｃ２０のα−オレフィン、好ましくは、Ｃ３〜Ｃ１０のα−オレフィンが挙げられる。最も好ましいα−オレフィンとしては、プロピレン、１−ブテン、１−ペンテン、１−ヘキセン、１−ヘプテンおよび１−オクテンが挙げられ、さらに好ましくは、プロピレン、１−ブテン、１−ヘキセンおよび１−オクテンが挙げられる。
【０１２７】
オレフィンブロックコポリマーは、本明細書に参考として組み込まれる米国特許第７，８５８，７０６号に記載されるような鎖シャトリングプロセスを介して製造することができる。特に、適切な鎖シャトリング剤および関連する情報は、第１６欄第３９行〜第１９欄第４４行に列挙される。適切な触媒は、第１９欄第４５行〜第４６欄第１９行に記載され、適切な共触媒は、第４６欄第２０行〜第５１欄第２８行に記載される。プロセスは、この書類全体に記載されているが、特に、第５１欄第２９行〜第５４欄第５６行に記載される。プロセスは、例えば、米国特許第７，６０８，６６８号；ＵＳ７，８９３，１６６号；およびＵＳ７，９４７，７９３号にも記載される。
【０１２８】
一実施形態において、エチレン／α−オレフィンマルチブロックインターポリマーおよびさらなるコポリマーは、密度が、０．９１０ｇ／ｃｃ未満、または０．９１０ｇ／ｃｃに等しく、さらに、０．９０５ｇ／ｃｃ未満、または０．９０５ｇ／ｃｃに等しく、さらに、０．９００ｇ／ｃｃ未満、または０．９００ｇ／ｃｃに等しく、さらに、０．８８５ｇ／ｃｃ未満、または０．８８５ｇ／ｃｃに等しい。
【０１２９】
一実施形態において、エチレン／α−オレフィンマルチブロックインターポリマーおよびさらなるコポリマーは、密度が、０．８８２ｇ／ｃｃより大きく、または０．８８２ｇ／ｃｃに等しく、さらに、０．８８５ｇ／ｃｃより大きく、または０．８８５ｇ／ｃｃに等しく、さらに、０．８８７ｇ／ｃｃより大きく、または０．８８７ｇ／ｃｃに等しい。密度は、ＡＳＴＭ  Ｄ−７９２−０８の手順によって測定される。
【０１３０】
一実施形態において、エチレン／α−オレフィンマルチブロックインターポリマーおよびさらなるコポリマーは、融点が、９０℃より大きく、さらに、１００℃より大きい。融点は、本明細書に参考として組み込まれる米国公開第２００６／０１９９９３０号（ＷＯ２００５／０９０４２７号）に記載される示差走査熱量測定（ＤＳＣ）方法によって測定される。
【０１３１】
一実施形態において、エチレン／α−オレフィンマルチブロックインターポリマーおよびさらなるコポリマーは、メルトインデックス（Ｉ２）が、ＡＳＴＭ  Ｄ−１２３８（１９０℃、負荷２．１６ｋｇ）を用いて決定したとき、０．１ｇ／１０分より大きく、または０．１ｇ／１０分に等しく、さらに、０．５ｇ／１０分より大きく、または０．５ｇ／１０分に等しく、さらに、１ｇ／１０分より大きく、または１ｇ／１０分に等しい。
【０１３２】
一実施形態において、エチレン／α−オレフィンマルチブロックインターポリマーおよびさらなるコポリマーは、メルトインデックス（Ｉ２）が、ＡＳＴＭ  Ｄ−１２３８（１９０℃、負荷２．１６ｋｇ）を用いて決定したとき、５０ｇ／１０分未満、または５０ｇ／１０分に等しく、さらに、２０ｇ／１０分未満、または２０ｇ／１０分に等しく、さらに、１０ｇ／１０分未満、または１０ｇ／１０分に等しい。
【０１３３】
エチレン／α−オレフィンマルチブロックインターポリマーは、本明細書に記載するような２つ以上の実施形態の組み合わせを含んでいてもよい。
【０１３４】
エチレン／α−オレフィンマルチブロックコポリマーは、本明細書に記載するような２つ以上の実施形態の組み合わせを含んでいてもよい。
【０１３５】
（第２のエチレン系ポリマー（要素Ｂ））
第２のエチレン系ポリマーは、エチレン／α−オレフィンインターポリマーおよびさらなるコポリマー、またはエチレン／α−オレフィン／ジエンインターポリマー、またはエチレン／α−オレフィンマルチブロックインターポリマーおよびさらなるコポリマーである。
【０１３６】
（エチレン／α−オレフィンインターポリマー（要素Ｂ））
エチレン／α−オレフィンインターポリマー、さらなるコポリマーは、エチレンと、１種類以上、好ましくは、１種類のＣ３〜Ｃ１０α−オレフィンとの重合によって作られるポリマーを含む。具体的なα−オレフィンとしては、プロピレン、１−ブテン、１−ペンテン、１−ヘキセン、４−メチル−１−ペンテン、１−ヘプテン、１−オクテン、１−ノネンおよび１−デセンが挙げられる。好ましくは、α−オレフィンは、プロピレン、１−ブテン、１−ヘキセンまたは１−オクテンである。好ましいコポリマーとしては、エチレン／プロピレン（ＥＰ）コポリマー、エチレン／ブテン（ＥＢ）コポリマー、エチレン／ヘキセン（ＥＨ）コポリマー、エチレン／オクテン（ＥＯ）コポリマーが挙げられる。
【０１３７】
適切なエチレン／α−オレフィンインターポリマーの市販例としては、Ｔｈｅ  Ｄｏｗ  Ｃｈｅｍｉｃａｌ  Ｃｏｍｐａｎｙから入手可能なＥＮＧＡＧＥ  Ｐｏｌｙｏｌｅｆｉｎ  Ｅｌａｓｔｏｍｅｒ；ＥｘｘｏｎＭｏｂｉｌ  Ｃｈｅｍｉｃａｌ  Ｃｏｍｐａｎｙから入手可能なＥＸＣＥＥＤポリマーおよびＥＸＡＣＴポリマー；およびＭｉｔｓｕｉ  Ｃｈｅｍｉｃａｌ  Ｃｏｍｐａｎｙから入手可能なＴＡＦＭＥＲポリマーが挙げられる。
【０１３８】
一実施形態において、エチレン／α−オレフィンインターポリマーおよびさらなるコポリマーは、融点（Ｔｍ）が、ＤＳＣによって決定した場合に２０℃より大きく、さらに、３０℃より大きく、さらに、４０℃より大きい。
【０１３９】
一実施形態において、エチレン／α−オレフィンインターポリマーおよびさらなるコポリマーは、融点（Ｔｍ）が、ＤＳＣによって決定した場合に７０℃未満、さらに、８０℃未満、さらに、６０℃未満である。
【０１４０】
一実施形態において、エチレン／α−オレフィンインターポリマー、さらなるコポリマーは、密度が、０．８５０ｇ／ｃｃより大きく、または０．８５０ｇ／ｃｃに等しく、さらに、０．８５５ｇ／ｃｃより大きく、または０．８５５ｇ／ｃｃに等しく、さらに、０．８６０ｇ／ｃｃより大きく、または０．８６０ｇ／ｃｃに等しい。
【０１４１】
一実施形態において、エチレン／α−オレフィンインターポリマー、さらなるコポリマーは、密度が、０．８６７ｇ／ｃｃ未満、または０．８６７ｇ／ｃｃに等しく、さらに、０．８６６ｇ／ｃｃ未満、または０．８６６ｇ／ｃｃに等しく、さらに、０．８６５ｇ／ｃｃ未満、または０．８６５ｇ／ｃｃに等しい。
【０１４２】
一実施形態において、エチレン／α−オレフィンインターポリマー、さらなるコポリマーは、メルトインデックス（Ｉ２）が、０．１ｇ／１０分より大きく、または０．１ｇ／１０分に等しく、さらに、０．２ｇ／１０分より大きく、または０．２ｇ／１０分に等しく、さらに、０．４ｇ／１０分より大きく、または０．４ｇ／１０分に等しい。
【０１４３】
一実施形態において、エチレン／α−オレフィンインターポリマー、さらなるコポリマーは、メルトインデックス（Ｉ２）が、１０ｇ／１０分未満、または１０ｇ／１０分に等しく、さらに、５ｇ／１０分未満、または５ｇ／１０分に等しく、さらに、２ｇ／１０分未満、または２ｇ／１０分に等しい。
【０１４４】
一実施形態において、エチレン／α−オレフィンインターポリマー、さらなるコポリマーは、メルトインデックス（Ｉ２）が、０．１ｇ／１０分〜１０ｇ／１０分、さらに、０．２ｇ／１０分〜５ｇ／１０分、さらに、０．４ｇ／１０分〜２ｇ／１０分である。
【０１４５】
一実施形態において、エチレン／α−オレフィンインターポリマー、さらなるコポリマーは、分子量分布（Ｍｗ／Ｍｎ）が、ＧＰＣによって測定したとき、１．２〜３．５、さらに、１．５〜３．０、さらに、１．７〜２．５である。
【０１４６】
一実施形態において、エチレン／α−オレフィンインターポリマー、さらなるコポリマーは、結晶化率％が、ＤＳＣによって測定したとき、３０％未満、または３０％に等しく、さらに、２０％未満、または２０％に等しく、さらに、１５％未満、または１５％に等しい。
【０１４７】
一実施形態において、エチレン／α−オレフィンインターポリマー、さらなるコポリマーは、結晶化率％が、ＤＳＣによって測定したとき、１％より大きく、または１％に等しく、または２％より大きく、または２％に等しい。
【０１４８】
一実施形態において、エチレン／α−オレフィンインターポリマー、さらなるコポリマーは、均一に分岐した直鎖コポリマー、または均一に分岐した実質的に直鎖のインターポリマー、さらなるコポリマーである。
【０１４９】
一実施形態において、エチレン／α−オレフィンインターポリマー、さらなるコポリマーは、均一に分岐した直鎖インターポリマー、さらなるコポリマーである。
【０１５０】
一実施形態において、エチレン／α−オレフィンインターポリマー、さらなるコポリマーは、均一に分岐した実質的に直鎖のインターポリマー、さらなるコポリマーである。
【０１５１】
「均一な」および「均一に分岐した」との用語は、α−オレフィンコモノマーが所与のポリマー分子にランダムに分布し、すべてのポリマー分子が、同じまたは実質的に同じコモノマー−エチレン比を有するエチレン／α−オレフィンインターポリマーについて用いられる。上記の議論を参照。
【０１５２】
エチレン／α−オレフィンインターポリマーは、本明細書に記載するような２つ以上の実施形態の組み合わせを含んでいてもよい。
【０１５３】
エチレン／α−オレフィンコポリマーは、本明細書に記載するような２つ以上の実施形態の組み合わせを含んでいてもよい。
【０１５４】
（エチレン／α−オレフィン／ジエンインターポリマー（要素Ｂ））
エチレン／α−オレフィン／ジエンインターポリマーは、重合した形態で、Ｃ２（エチレン）、少なくとも１つのα−オレフィンおよびジエンを含む。α−オレフィンの適切な例としては、Ｃ３〜Ｃ２０α−オレフィンが挙げられる。適切なジエンの適切な例としては、Ｃ４〜Ｃ４０非共役ジエンが挙げられる。
【０１５５】
α−オレフィンは、好ましくは、Ｃ３〜Ｃ２０α−オレフィン、好ましくは、Ｃ３〜Ｃ１６α−オレフィン、さらに好ましくは、Ｃ３〜Ｃ１０α−オレフィンである。好ましいＣ３−Ｃ１０α−オレフィンは、プロピレン、１−ブテン、１−ヘキセンおよび１−オクテンからなる群から選択され、さらに好ましくは、プロピレンである。好ましい実施形態において、インターポリマーは、ＥＰＤＭインターポリマーである。さらなる実施形態において、ジエンは、５−エチリデン−２−ノルボルネン（ＥＮＢ）である。
【０１５６】
一実施形態において、ジエンは、Ｃ６〜Ｃ１５の直鎖、分枝鎖または環状の炭化水素ジエンである。具体的な非共役ジエンは、直鎖の環状ジエン、例えば、１，４−ヘキサジエンおよび１，５−ヘプタジエン；分枝鎖の環状ジエン、例えば、５−メチル−１，４−ヘキサジエン、２−メチル−１，５−ヘキサジエン、６−メチル−１，５−ヘプタジエン、７−メチル−１，６−オクタジエン、３，７−ジメチル−１，６−オクタジエン、３，７−ジメチル−１，７−オクタジエン、５，７−ジメチル−１，７−オクタジエン、１，９−デカジエンおよびジヒドロミルセンの混合異性体；単環脂環式ジエン、例えば、１，４−シクロヘキサジエン、１，５−シクロオクタジエンおよび１，５−シクロドデカジエン；多環の脂環式融合環または架橋した環のジエン、例えば、テトラヒドロインデン、メチルテトラヒドロインデン；アルケニル、アルキリデン、シクロアルケニルおよびシクロアルキリデンノルボルネン、例えば、５−メチレン−２−ノルボルネン（ＭＮＢ）、５−エチリデン−２−ノルボルネン（ＥＮＢ）、５−ビニル−２−ノルボルネン、５−プロペニル−２−ノルボルネン、５−イソプロピリデン−２−ノルボルネン、５−（４−シクロペンテニル）−２−ノルボルネンおよび５−シクロヘキシリデン−２−ノルボルネンである。ジエンは、好ましくは、ＥＮＢ、ジシクロペンタジエン、１，４−ヘキサジエン、または７−メチル−１，６−オクタジエンから選択される非共役ジエンであり、好ましくは、ＥＮＢ、ジシクロペンタジエンまたは１，４−ヘキサジエン、さらに好ましくは、ＥＮＢまたはジシクロペンタジエン、さらになお好ましくは、ＥＮＢである。
【０１５７】
エチレン／α−オレフィン／ジエンインターポリマーのいくつかの例としては、Ｔｈｅ  Ｄｏｗ  Ｃｈｅｍｉｃａｌ  Ｃｏｍｐａｎｙ製のＮＯＲＤＥＬ  ＩＰ炭化水素ゴムが挙げられる。
【０１５８】
一実施形態において、エチレン／α−オレフィン／ジエンインターポリマーは、インターポリマーの重量を基準として、主要な量の重合したエチレンを含む。
【０１５９】
本発明の一実施形態において、エチレン／α−オレフィン／ジエンインターポリマーは、分子量分布（Ｍｗ／Ｍｎ）が、２．０〜８．０、さらに、２．０〜５．０、もっとさらに、２．０〜４．０、もっとさらになお、２．０〜３．５である。さらなる実施形態において、インターポリマーは、ＥＰＤＭターポリマーである。さらなる実施形態において、ジエンは、ＥＮＢである。
【０１６０】
一実施形態において、エチレン／α−オレフィン／ジエンインターポリマーは、１２５℃でのＭｏｏｎｅｙ粘度ＭＬ（１＋４）が、５より大きく、さらに、１０より大きく、さらに、１５より大きい。さらなる実施形態において、インターポリマーは、ＥＰＤＭターポリマーである。さらなる実施形態において、ジエンは、ＥＮＢである。
【０１６１】
一実施形態において、エチレン／α−オレフィン／ジエンインターポリマーは、１２５℃でのＭｏｏｎｅｙ粘度ＭＬ（１＋４）が、７０未満、さらに、６０未満、または６０に等しく、さらに、５０未満、または５０に等しい。さらなる実施形態において、インターポリマーは、ＥＰＤＭターポリマーである。さらなる実施形態において、ジエンは、ＥＮＢである。
【０１６２】
Ｍｏｏｎｅｙ粘度は、無希釈インターポリマーの粘度である（または、フィラー、例えば、カーボンブラック、および／または油を含有するポリマーについて、無希釈ポリマーの計算された粘度）。無希釈ポリマーは、フィラーを含まず、油を含まないポリマーを指す。
【０１６３】
一実施形態において、エチレン／α−オレフィン／ジエンインターポリマーは、ポリエン含有量が、インターポリマーの重量を基準として０．５〜５重量％である。さらなる実施形態において、インターポリマーは、ＥＰＤＭターポリマーである。さらなる実施形態において、ジエンは、ＥＮＢである。
【０１６４】
一実施形態において、エチレン／α−オレフィン／ジエンインターポリマーは、密度が、０．８５０ｇ／ｃｃより大きく、または０．８５０ｇ／ｃｃに等しく、さらに、０．８５５ｇ／ｃｃより大きく、または０．８５５ｇ／ｃｃに等しく、さらに、０．８６０ｇ／ｃｃより大きく、または０．８６０ｇ／ｃｃに等しい。さらなる実施形態において、インターポリマーは、ＥＰＤＭターポリマーである。さらなる実施形態において、ジエンは、ＥＮＢである。
【０１６５】
一実施形態において、エチレン／α−オレフィンインターポリマー／ジエンは、密度が、０．８６７ｇ／ｃｃ未満、または０．８６７ｇ／ｃｃに等しく、さらに、０．８６５ｇ／ｃｃ未満、または０．８６５ｇ／ｃｃに等しく、さらに、０．８６３ｇ／ｃｃ未満、または０．８６３ｇ／ｃｃに等しい。さらなる実施形態において、インターポリマーは、ＥＰＤＭターポリマーである。さらなる実施形態において、ジエンは、ＥＮＢである。
【０１６６】
一実施形態において、エチレン／α−オレフィン／ジエンインターポリマーは、Ｍｎが、１０，０００〜２５０，０００ｇ／ｍｏｌｅ、さらに、１０，０００〜７５，０００ｇ／ｍｏｌｅである。さらなる実施形態において、インターポリマーは、ＥＰＤＭターポリマーである。さらなる実施形態において、ジエンは、ＥＮＢである。
【０１６７】
一実施形態において、エチレン／α−オレフィン／ジエンインターポリマーは、Ｍｗが、１００，０００〜５００，０００ｇ／ｍｏｌｅ、さらに、１００，０００〜１５０，０００ｇ／ｍｏｌｅである。さらなる実施形態において、インターポリマーは、ＥＰＤＭターポリマーである。さらなる実施形態において、ジエンは、ＥＮＢである。
【０１６８】
エチレン／α−オレフィン／ジエンインターポリマーおよびさらなるターポリマーは、本明細書に記載するような２つ以上の実施形態の組み合わせを含んでいてもよい。
【０１６９】
エチレン／プロピレン／ジエンインターポリマーおよびさらなるＥＰＤＭターポリマーは、本明細書に記載するような２つ以上の実施形態の組み合わせを含んでいてもよい。
【０１７０】
（エチレン／α−オレフィンマルチブロックインターポリマー（要素Ｂ））
一実施形態において、第２のポリマーは、エチレン／α−オレフィンマルチブロックインターポリマーおよびさらなるエチレン／α−オレフィンマルチブロックコポリマーである。この章に記載するもの以外の適用可能な実施形態について、上の「エチレン／α−オレフィンマルチブロックインターポリマー（要素Ａ）」の記載を参照。
【０１７１】
一実施形態において、エチレン／α−オレフィンマルチブロックインターポリマーおよびさらなるコポリマーは、密度が、０．８６７ｇ／ｃｃ未満、または０．８６７ｇ／ｃｃに等しく、さらに、０．８６６ｇ／ｃｃ未満、または０．８６６ｇ／ｃｃに等しく、さらに、０．８６５ｇ／ｃｃ未満、または０．８６５ｇ／ｃｃに等しい。
【０１７２】
一実施形態において、エチレン／α−オレフィンマルチブロックインターポリマーおよびさらなるコポリマーは、密度が、０．８５０ｇ／ｃｃより大きく、または０．８５０ｇ／ｃｃに等しく、さらに、０．８５５ｇ／ｃｃより大きく、または０．８５５ｇ／ｃｃに等しく、さらに、０．８６０ｇ／ｃｃより大きく、または０．８６０ｇ／ｃｃに等しい。密度は、ＡＳＴＭ  Ｄ−７９２−０８の手順によって測定される。
【０１７３】
一実施形態において、エチレン／α−オレフィンマルチブロックインターポリマーおよびさらなるコポリマーは、融点が、９０℃より高く、さらに、１００℃より高い。融点は、本明細書に参考として組み込まれる米国公開第２００６／０１９９９３０号（ＷＯ２００５／０９０４２７号）に記載される示差走査熱量測定（ＤＳＣ）方法によって測定される。
【０１７４】
一実施形態において、エチレン／α−オレフィンマルチブロックインターポリマーおよびさらなるコポリマーは、メルトインデックス（Ｉ２）が、ＡＳＴＭ  Ｄ−１２３８（１９０℃、負荷２．１６ｋｇ）を用いて決定したとき、０．１ｇ／１０分より大きく、または０．１ｇ／１０分に等しく、さらに、０．４ｇ／１０分より大きく、または０．４ｇ／１０分に等しく、さらに、１ｇ／１０分より大きく、または１ｇ／１０分に等しい。
【０１７５】
一実施形態において、エチレン／α−オレフィンマルチブロックインターポリマーおよびさらなるコポリマーは、メルトインデックス（Ｉ２）が、ＡＳＴＭ  Ｄ−１２３８（１９０℃、負荷２．１６ｋｇ）を用いて決定したとき、２０ｇ／１０分未満、または２０ｇ／１０分に等しく、さらに、１０ｇ／１０分未満、または１０ｇ／１０分に等しく、さらに、５ｇ／１０分未満、または５ｇ／１０分に等しい。
【０１７６】
エチレン／α−オレフィンマルチブロックインターポリマーは、本明細書に記載するような２つ以上の実施形態の組み合わせを含んでいてもよい。
【０１７７】
エチレン／α−オレフィンマルチブロックコポリマーは、本明細書に記載するような２つ以上の実施形態の組み合わせを含んでいてもよい。
【０１７８】
（架橋剤）
適切な架橋剤としては、限定されないが、過酸化物が挙げられる。過酸化物としては、限定されないが、ジ−ｔｅｒｔブチルペルオキシド、ｔｅｒｔブチルクミルペルオキシド、ジクミルペルオキシド、２，５−ジメチル−２，５−ジ−（ｔｅｒｔブチルペルオキシ）ヘキサン、ジ−（ｔｅｒｔブチルペルオキシイソプロピル）ベンゼン、ｔｅｒｔブチルペルオキシベンゾエートおよび１，１−ジ−（ｔｅｒｔブチルペルオキシ）−３，３，５−トリメチルシクロヘキサンが挙げられる。
【０１７９】
一実施形態において、架橋剤は、過酸化物から選択される。
【０１８０】
一実施形態において、架橋剤は、組成物中のポリマーの１００重量部を基準として０．５〜５．０重量部、さらに、０．５〜１．０重量部の量で存在する。
【０１８１】
使用する架橋温度および架橋時間は、典型的なものである。約１２０℃〜約２２５℃の範囲の温度および約１分〜約６０分の範囲の時間を使用してもよい。
【０１８２】
架橋剤は、本明細書に記載するような２つ以上の実施形態の組み合わせを含んでいてもよい。
【０１８３】
（発泡剤）
発泡剤は、２種類以上の発泡剤のブレンドであってもよい。発泡剤を、バッチ式および連続式のフォーム作成プロセスで塗布することができる。フォームに使用する発泡剤（すなわち、膨張剤）としては、限定されないが、物理的な膨張剤および化学的な膨張剤が挙げられる。
【０１８４】
物理的な膨張剤としては、ペンタン、ヘキサン、ヘプタン、ベンゼン、トルエン、ジクロロメタン、トリクロロメタン、トリクロロエチレン、テトラ−クロロメタン、１，２−ジクロロエタン、トリクロロフルオロメタン、１，１，２−トリクロロトリフルオロエタン、メタノール、エタノール、２−プロパノール、エチルエーテル、イソプロピルエーテル、アセトン、メチルエチルケトンおよび塩化メチレン；イソブテンおよびｎ−ブタン、１，１−ジフルオロエタンが挙げられる。化学的な膨張剤としては、炭酸水素ナトリウム、ジニトロソペンタメチレン−テトラミン、スルホニルヒドラジド、アゾジカルボンアミド、ｐ−トルエンスルホニルセミカルバジド、５−フェニルテトラゾール、ジイソプロピル−ヒドラゾジカルボキシレート、５−フェニル−３，６−ジヒドロ−１，３，４−オキサジアジン−２−オンおよび水素化ホウ素ナトリウムが挙げられる。
【０１８５】
（添加剤）
一実施形態において、本発明の組成物は、少なくとも１つの添加剤を含む。適切な添加剤としては、限定されないが、フィラー、酸化防止剤、ＵＶ安定化剤、難燃剤、着色剤または顔料、酸化亜鉛、ステアリン酸、ステアリン酸亜鉛、離型剤、およびこれらの組み合わせが挙げられる。
【０１８６】
一実施形態において、組成物は、少なくとも１つのフィラーを含む。さらなる実施形態において、フィラーは、カーボンブラック、タルク、炭酸カルシウム、クレイまたはこれらの組み合わせから選択される。一実施形態において、フィラーは、組成物の重量を基準として、５０重量％未満、または５０重量％に等しいか、さらに、２０重量％未満、または２０重量％に等しいか、さらに、１０重量％未満、または１０重量％に等しい量で存在する。一実施形態において、フィラーは、組成物の重量を基準として、１重量％より多く、または１重量％に等しいか、または、２重量％より多く、または２重量％に等しいか、または５重量％より多く、または５重量％に等しい量で存在する。一実施形態において、フィラーは、組成物の重量を基準として、１〜５０重量％、さらに、２〜２０重量％、さらに、５〜１０重量％の量で存在する。
【０１８７】
酸化防止剤としては、限定されないが、ヒンダードフェノール、ビスフェノールおよびチオビスフェノール；置換ヒドロキノン；トリス（アルキルフェニル）ホスファイト；ジアルキルチオジピロピオネート；フェニルナフチルアミン；置換ジフェニルアミン；ジアルキル、アルキルアリールおよびジアリール置換ｐ−フェニレンジアミン；モノマー性およびポリマー性のジヒドロキノリン；２−（４−ヒドロキシ−３，５−ｔ−ブチルアニリン）−４，６−ビス（オクチルチオ）１，３，５−トリアジン；ヘキサヒドロ−１，３，５−トリス−β−（３，５−ジ−ｔ−ブチル−４−ヒドロキシフェニル）プロピオニル−ｓ−トリアジン；２，４，６−トリス（ｎ−１，４−ジメチルペンチルフェニレン−ジアミノ）−１，３，５−トリアジン；およびトリス−（３，５−ジ−ｔ−ブチル−４−ヒドロキシベンジル）イソシアヌレートが挙げられる。
【０１８８】
一実施形態において、組成物は、さらに、例えば、プロピレン−エチレンコポリマー、ＥＰＲ、ＳＥＢＳ、ＳＢＳ、ＥＶＡ、ＬＤＰＥ、ＬＬＤＰＥ、ＥＡＡ、ＥＥＡ、ＥＭＡ、ＥＢＡまたはＥＭＡＡから選択されるポリマーを含む。さらなる実施形態において、このポリマーは、組成物の重量を基準として、２０重量％未満、さらに、１０重量％未満、さらに、５重量％未満の量で存在する。
【０１８９】
（応用）
本発明は、本発明の組成物から作られる少なくとも１つの要素を含む物品も提供する。物品としては、限定されないが、押出成型された外形、フォーム、ウェザーストリップ、ベルト、ホース、ワイヤおよびケーブルジャケット、管、床材、ガスケット、成型品、シートおよび押出成型された部品が挙げられる。さらなる物品としては、履物の構成要素、スポーツ用品、自動車用部品（例えば、ダッシュボードおよびウインドウシール）、コンピュータ部品、建築材料、家庭用機器および玩具が挙げられる。
【０１９０】
多くの従来のプロセスおよび装置のいずれかによって、組成物から最終的な製造物品を作成してもよい。具体的なプロセスとしては、限定されないが、押出成型、カレンダー加工、射出成型、圧縮成型および当該技術分野で既知の他の典型的なプロセスが挙げられる。例えば、射出成型、押出成型、押出成型の後の熱成型、低圧成型、圧縮成型、バンフォームプロセスなどによって物品を調製することができる。
【０１９１】
本発明の組成物は、履物およびスポーツ用品の用途に理想的に適しており、広範囲の温度で良好なクッション性が必要である。
【０１９２】
（定義）
矛盾することが述べられておらず、内容から暗に示されておらず、または当該技術分野で慣習的でない限り、あらゆる部およびパーセントは、重量基準であり、すべての試験方法は、本開示の出願日現在で存在している。
【０１９３】
「組成物」という用語は、本明細書で使用する場合、組成物を含む材料の混合物、および組成物の材料から作られる反応生成物および分解物を含む。
【０１９４】
「ポリマー」という用語は、本明細書で使用する場合、同じ種類であるか、または異なる種類であるかによらず、重合するモノマーによって調製されるポリマー化合物を指す。従って、一般的な用語であるポリマーは、ホモポリマーという用語（痕跡量の不純物がポリマー構造に組み込まれ得ることを理解しつつ、１種類のみのモノマーから調製されるポリマーを指す）および本明細書で以下に定義するようなインターポリマーという用語を包含する。痕跡量の不純物（例えば、触媒残渣）が、ポリマー中および／またはポリマー内に組み込まれてもよい。
【０１９５】
「インターポリマー」という用語は、本明細書で使用する場合、少なくとも２種類の異なるモノマーの重合によって調製されるポリマーを指す。従って、一般的な用語であるインターポリマーは、コポリマー（２種類の異なるモノマーから調製されるポリマーを指すために使用される）および２種類より多い異なるモノマーから調製されるポリマーを含む。
【０１９６】
「オレフィン系ポリマー」という用語は、本明細書で使用する場合、重合した形態で、主要な量のオレフィンモノマー、例えば、エチレンまたはプロピレンを（ポリマーの重量を基準として）含むポリマーを指し、場合により、１つ以上のコモノマーを含んでいてもよい。
【０１９７】
「エチレン系ポリマー」という用語は、本明細書で使用する場合、重合した形態で、主要な量のエチレンモノマーを（ポリマーの重量を基準として）含むポリマーを指し、場合により、１つ以上のコモノマーを含んでいてもよい。
【０１９８】
「エチレン／α−オレフィンインターポリマー」という用語は、本明細書で使用する場合、重合した形態で、主要な量のエチレンモノマー（インターポリマーの重量を基準として）および少なくとも１つのα−オレフィンを含むインターポリマーを指す。本開示の内容で使用する場合、エチレン／α−オレフィンインターポリマーは、エチレン／α−オレフィンマルチブロックインターポリマーを除外する。
【０１９９】
「エチレン／α−オレフィンコポリマー」という用語は、本明細書で使用する場合、重合した形態で、主要な量のエチレンモノマー（コポリマーの重量を基準として）およびα−オレフィンを２種類のみのモノマーとして含むコポリマーを指す。本開示の内容で使用する場合、エチレン／α−オレフィンコポリマーは、エチレン／α−オレフィンマルチブロックコポリマーを除外する。
【０２００】
「プロピレン系ポリマー」という用語は、本明細書で使用する場合、重合した形態で主要な量のプロピレンモノマーを（ポリマーの重量を基準として）含むポリマーを指し、場合により、１つ以上のコモノマーを含んでいてもよい。
【０２０１】
「プロピレン／α−オレフィンインターポリマー」という用語は、本明細書で使用する場合、重合した形態で主要な量のプロピレンモノマーを（インターポリマーの重量を基準として）および少なくとも１つのα−オレフィンを含むインターポリマーを指す。
【０２０２】
「プロピレン／α−オレフィンコポリマー」という用語は、本明細書で使用する場合、重合した形態で主要な量のプロピレンモノマーを（コポリマーの重量を基準として）およびα−オレフィンを２種類のみのモノマーとして含むコポリマーを指す。
【０２０３】
「プロピレン／エチレンインターポリマー」という用語は、本明細書で使用する場合、重合した形態で主要な量のプロピレンモノマー（インターポリマーの重量を基準として）およびエチレンを含むインターポリマーを指す。
【０２０４】
「プロピレン／エチレンコポリマー」という用語は、本明細書で使用する場合、重合した形態で主要な量のプロピレンモノマー（コポリマーの重量を基準として）およびエチレンを２種類のみのモノマーとして含むコポリマーを指す。
【０２０５】
「〜を含む（ｃｏｍｐｒｉｓｉｎｇ）」、「〜を含む（ｉｎｃｌｕｄｉｎｇ）」、「〜を有する（ｈａｖｉｎｇ）」およびこれらの派生語は、同じものが具体的に開示されているか否かによらず、任意のさらなる要素、工程または手順の存在を除外することを意図していない。任意の誤りを避けるために、「〜を含む（ｃｏｍｐｒｉｓｉｎｇ）」という用語を使用することによって請求されるすべての組成物は、矛盾する内容が述べられていない限り、ポリマーであるかその他であるかによらず、任意のさらなる添加剤、アジュバントまたは化合物を含んでいてもよい。対照的に、「〜から本質的になる」という用語は、本質的に操作可能ではないものを除き、他の要素、工程または手順を任意の首尾良い引用範囲から除外する。「〜からなる」という用語は、具体的に描かれておらず、または列挙されていない任意の要素、工程または手順を除外する。
【０２０６】
（試験方法）
（密度）
ポリマー密度をＡＳＴＭ  Ｄ−７９２に従って測定した。
【０２０７】
（メルトインデックス）
エチレン系ポリマーのメルトインデックス（Ｉ２）を、ＡＳＴＭ  Ｄ−１２３８に従って、１９０℃／２．１６ｋｇの条件で測定する。エチレン系ポリマーのメルトインデックス（Ｉ５）を、ＡＳＴＭ  Ｄ−１２３８に従って、１９０℃／５．０ｋｇの条件で測定する。エチレン系ポリマーのメルトインデックス（Ｉ１０）を、ＡＳＴＭ  Ｄ−１２３８に従い、１９０℃／１０．０ｋｇの条件で測定する。エチレン系ポリマーの高負荷メルトインデックス（Ｉ２１）を、ＡＳＴＭ  Ｄ−１２３８に従い、１９０℃／２１．０ｋｇの条件で測定する。プロピレン系ポリマーについて、メルトフロー速度（ＭＦＲ）を、ＡＳＴＭ  Ｄ−１２３８に従い、２３０℃／２．１６ｋｇの条件で測定する。
【０２０８】
（示差走査熱量測定（ＤＳＣ））
示差走査熱量測定（ＤＳＣ）を用い、エチレン系（ＰＥ）サンプルおよびプロピレン系（ＰＰ）サンプルにおける結晶化率を測定する。約５〜８ｍｇの膜サンプルを秤量し、ＤＳＣ皿に置く。皿を蓋で覆い、閉じた環境を確保する。サンプル皿をＤＳＣセルに置き、次いで、ＰＥについて、約１０℃／分の速度で温度１８０℃まで加熱する（ＰＰについて２３０℃）。サンプルをこの温度に３分保持する。次いで、サンプルを１０℃／分の速度で、ＰＥについて−６０℃まで冷却し（ＰＰについて−４０℃）、この温度で３分間、等温に維持する。次に、完全に溶融するまで、サンプルを１０℃／分の速度で加熱する（２回目の加熱）。２回目の加熱曲線から決定した融合熱（Ｈｆ）を、ＰＥについて理論融合熱２９２Ｊ／ｇ（ＰＰについて１６５Ｊ／ｇ）で割り、この量に１００を掛け算することによって、結晶化率％を計算する（例えば、結晶化率％＝（Ｈｆ／２９２Ｊ／ｇ）×１００（ＰＥについて））。
【０２０９】
特に明記しない限り、２回目の加熱曲線から各ポリマーの融点（Ｔｍ）を決定し、結晶化温度（Ｔｃ）を１回目の冷却曲線から決定する。
【０２１０】
（ポリマーのＭｏｏｎｅｙ粘度）
ポリマーのＭｏｏｎｅｙ粘度（１２５℃でＭＬ１＋４）をＡＳＴＭ１６４６−０４に従って、１分間の前加熱時間および４分間のローター操作時間で測定する。装置は、Ａｌｐｈａ  Ｔｅｃｈｎｏｌｏｇｉｅｓ  Ｒｈｅｏｍｅｔｅｒ  ＭＤＲ２０００である。
【０２１１】
（ゲル浸透クロマトグラフィー）
クロマトグラフィーシステムは、Ｐｏｌｙｍｅｒ  Ｌａｂｏｒａｔｏｒｉｅｓ  Ｍｏｄｅｌ  ＰＬ−２１０またはＰｏｌｙｍｅｒ  Ｌａｂｏｒａｔｏｒｉｅｓ  Ｍｏｄｅｌ  ＰＬ−２２０からなっていた。カラムおよびカルーセルコンパートメントを１４０℃で操作した。カラムは、３種類のＰｏｌｙｍｅｒ  Ｌａｂｏｒａｔｏｒｉｅｓ、１０ミクロンのＭｉｘｅｄ−Ｂカラムであった。使用した溶媒は、１，２，４トリクロロベンゼンであった。「溶媒５０ミリリットル中、０．１グラムのポリマー」の濃度でサンプルを調製した。サンプルを調製するために使用される溶媒は、「２００ｐｐｍのブチル化ヒドロキシトルエン（ＢＨＴ）」を含んでいた。１６０℃で２時間、軽く攪拌することによってサンプルを調製した。注入容積は１００マイクロリットルであり、流速は、１．０ミリリットル／分であった。
【０２１２】
ＧＰＣカラムセットのキャリブレーションを、６種類の「カクテル」混合物に分けられ、分子量が５８０〜８，４００，０００の範囲であり、個々の分子量が少なくとも１０分の１離れている２１種類の「狭い分子量分布のポリスチレン標準」を用いて行った。この標準は、Ｐｏｌｙｍｅｒ  Ｌａｂｏｒａｔｏｒｉｅｓ（シュロップシャー、ＵＫ）から購入した。１，０００ｋｇ／ｍｏｌに等しいか、または１，０００ｋｇ／ｍｏｌにより大きい分子量について、「溶媒５０ミリリットル中、０．０２５グラム」で、および、１，０００ｋｇ／ｍｏｌより小さい分子量について「溶媒５０ミリリットル中、０．０５グラム」でポリスチレン標準を調製した。ポリスチレン標準を穏やかに攪拌しながら８０℃で３０分溶解した。この狭い標準混合物を最初に実施し、分解を最低限にするため、「最も高い分子量」の要素から下げていく順序で実施した。以下の式を用い、ポリスチレン標準のピーク分子量をポリエチレン分子量に変換した。Ｍポリエチレン＝Ａ×（Ｍポリスチレン）Ｂ、ここで、Ｍは分子量であり、Ａは０．４３１の値であり、Ｂは、１．０に等しい（ＷｉｌｌｉａｍｓおよびＷａｒｄ、Ｊ．Ｐｏｌｙｍ．Ｓｃ．、Ｐｏｌｙｍ．Ｌｅｔ．、６、６２１（１９６８）に記載されているとおり）。ポリエチレン当量の分子量の計算を、Ｖｉｓｃｏｔｅｋ  ＴｒｉＳＥＣソフトウエアＶｅｒｓｉｏｎ３．０を用いて行った。
【０２１３】
（圧縮永久歪み）
圧縮永久歪み（ＣＳ）を、ＡＳＴＭ  Ｄ３９５に従って、フォームサンプルで測定した。圧縮永久歪みを元からの変形率％として計算し、材料を標準的な条件で３０分回復させた後に測定した。圧縮永久歪み％を、式：
Ｃ＝［（ｈ０−ｈｉ）／（ｈ０−ｈｎ）］×１００を用いて計算し、ここで、ｈ０は、元々の標本の厚みであり、ｈｉは、試験後の標本の厚みであり、ｈｎは、スペーサーの厚みである。
【０２１４】
（機械特性）
張力および伸び率を、ファイロンフォームを用い、ＡＳＴＭ  Ｄ４１２に従って測定した。引き裂き強度および割裂強さを、ファイロンフォームを用い、それぞれＡＳＴＭ  Ｄ６２４およびＢＳ  ５１３１に従って測定した。
【０２１５】
（硬度）
フォームの硬度を、ファイロンフォームを用い、ＡＳＴＭ  Ｄ２２４０に従って測定した。
【０２１６】
（反発）
フォームの反発を、ファイロンフォームを用い、ＡＳＴＭ  Ｄ２６３２に従って測定した。
【０２１７】
（フォームの密度）
フォームの密度を、ファイロンフォームを用い、ＡＳＴＭ  Ｄ２９７に従って測定した。
【０２１８】
（縮み）
「１０ｃｍ×１０ｃｍ×１０ｍｍ」の寸法を有するフォーム標本で縮みを測定した。乾燥器に入れる前に、長さ１０ｃｍの２本の線をフォーム標本に対角線に描いた。標本を７０℃の乾燥器に４０分置いた。
【０２１９】
次いで、フォームを乾燥器から出し、ラックに置き、一定湿度および温度（２３℃、相対湿度５０％）で３０分冷却した。線を再び測定し、縮み率％を以下のように決定した。縮み（％）＝（初期の長さ−最終的な長さ）／（初期の長さ）×１００％。
【０２２０】
以下の実施例を示すが、明示的または暗示的のいずれによっても本発明を限定しない。
【実施例】
【０２２１】
この試験の組成物で用いられる要素を以下の表１に示し、組成を以下の表２に示す。
【表１】
0006449768.tif 000002
【表２】
0006449768.tif 000003
【０２２２】
（フォーム）
内部ニーダを用い、ポリマー要素を他の添加剤、発泡剤などと合わせた（表２に示す配合物）。１６０℃の成型温度で圧縮成型することによって、得られた化合物をフォームに変換した。フォーム化した材料を冷却し、必要な形状に切断した（プレフォームとして知られている）。加熱した型において、プレフォームを型で元々の大きさの約２／３まで圧縮した。加熱した後、型を室温まで冷却し、フォームをその形状に固定する。フォームの特性を表３に示す。
【表３】
0006449768.tif 000004
【０２２３】
（比較例のフォーム）
ＰＵおよびＥＶＡから作成し、ミッドソール用途に使用する比較例のフォームを以下の表４に示す。
【表４】
0006449768.tif 000005
【０２２４】
出願人らは、予測できないことに、これらの本発明の組成物が、現行のＥＶＡフォームおよびＰＵフォームと比較して、良好な「一貫した温度挙動」を有するフォームを作り出すことを発見した。図１は、圧縮モードで「２５ｍｍ平行板」を取り付けた「Ｔ．Ａ．ＲＳＡ  ＩＩＩ  Ｒｈｅｏｍｅｔｅｒ」を用いて分析した比較例のフォームと本発明のフォームの動的性質を示す。試験条件は、−２０℃から６０℃まで、２℃／分、１ヘルツであった。図１のプロフィールは、すべての本発明のフォームの貯蔵弾性率Ｅ’が、−２０℃から３５℃まで比較的一定なままであることを示す。本発明の実施例４および実施例５について、温度に伴うＥ’値の顕著な変化がない。本発明の実施例４について、−２０℃での貯蔵弾性率Ｅ’（−２０℃）と３５℃での貯蔵弾性率Ｅ’（−３５℃）の比率は、１以下：１である。本発明の実施例（フォーム）は、ＥＶＡフォームと比較して、剛性／硬度の変化が小さかったか、または変化がみられなかった。図１のプロフィールは、本発明のフォームと比較して、ＰＵフォームのＥ’値が、温度が下がるにつれて顕著に増加することも示す。表３および表４からわかるように、本発明の実施例５は、比較例１および比較例２と比較して、全体的に良好なバランスの特性を有していた（すなわち、良好な弾性（反発）および優れた圧縮永久歪み）。
【０２２５】
本発明のフォームは、現行のＥＶＡフォームおよびＰＵフォームよりも一貫した温度挙動を有していた。ＥＶＡ系フォームと比較して、本発明のフォームは、匹敵するフォーム密度で良好な圧縮永久歪みを有していた（３５％未満）。ＰＵ系フォームと比較して、本発明のフォームは、匹敵する密度で良好な弾性を有している。本発明のフォームは、ＰＵ系フォームと比較して、製造するための費用も効果的であり、良好な耐加水分解性を有し、良好な再利用安定性を有する。
【０２２６】
本発明の組成物が、広範囲の温度にわたって一貫した動的性質を有し、４０％より小さ
な弾性緩和（＠５０℃での圧縮永久歪みとして測定）を有するフォームを作り出すことを
発見し、もっと厳しい温度にさらされるフォームについて、これらの組成物は、現行のＥ
ＶＡ系フォームおよびＰＵ系フォームよりも良好である。これらの性質の特徴は、改良さ
れた耐久性、クッション性および快適性を有する改良されたフォームを導く。本発明の組
成物は、特に、履物およびスポーツ用品の用途、および冷たい環境で良好なクッション性
を必要とする他の用途に適している。
本出願はまた、以下の態様の発明を提供する。
[１]  （Ａ）以下：    （ｉ）エチレン／α−オレフィンインターポリマー；または（ｉｉ）エチレン／α−オレフィンマルチブロックインターポリマーから選択される第１のポリマーと；（Ｂ）以下：（ｉｉｉ）エチレン／α−オレフィンインターポリマー；（ｉｖ）エチレン／α−オレフィン／非共役ジエンインターポリマー；または（ｖ）エチレン／α−オレフィンマルチブロックインターポリマーから選択される第２のポリマーとを含み、
第１のポリマーは、密度が０．８８０〜０．９１０ｇ／ｃｃであり、第２のポリマーは、密度が、０．８６７ｇ／ｃｃ未満、または０．８６７ｇ／ｃｃに等しく、第２のポリマーに対する第１のポリマーの重量比が０．５〜９である、組成物。
[２]  第１のポリマーは、融点（Ｔｍ）が、ＤＳＣによって決定した場合に７０℃より高い、[１]に記載の組成物。
[３]  第１のポリマーは、融点（Ｔｍ）が、ＤＳＣによって決定した場合に１３０℃未満である、[１]または[２]に記載の組成物。
[４]  第１のポリマーは、分子量分布（Ｍｗ／Ｍｎ）が１．２〜３である、[１]〜[３]のいずれか一項に記載の組成物。
[５]  第１のポリマーが、（ｉ）エチレン／α−オレフィンインターポリマーである、[１]〜[４]のいずれか一項に記載の組成物。
[６]  第１のポリマーは、均一に分岐した直鎖エチレン／α−オレフィンインターポリマー、または均一に分岐した実質的に直鎖のエチレン／α−オレフィンインターポリマーである、[５]に記載の組成物。
[７]  第１のポリマーが（ｉｉ）オレフィンブロックインターポリマーである、[１]〜[４]のいずれかに記載の組成物。
[８]  第２のポリマーは、分子量分布（Ｍｗ／Ｍｎ）が１．２〜３である、[１]〜[７]のいずれか一項に記載の組成物。
[９]  第２のポリマーが（ｉｉｉ）エチレン／α−オレフィンインターポリマーである、[１]〜[８]のいずれか一項に記載の組成物。
[１０]  エチレン／α−オレフィンインターポリマーが、均一に分岐した直鎖エチレン／α−オレフィンインターポリマー、または均一に分岐した実質的に直鎖のエチレン／α−オレフィンインターポリマーである、[９]に記載の組成物。
[１１]  第２のポリマーが（ｉｖ）エチレン／α−オレフィン／非共役ジエンインターポリマーである、[１]〜[８]のいずれかに記載の組成物。
[１２]  エチレン／α−オレフィン／非共役ジエンインターポリマーは、１２５℃でのＭｏｏｎｅｙ粘度（ＭＬ１＋４）が５〜７０である、[１１]に記載の組成物。
[１３]  組成物は、遊離ラジカル剤および発泡剤をさらに含む、[１]〜[１２]のいずれかに記載の組成物。
[１４]  [１]〜[１３]のいずれかに記載の組成物から作られるフォーム。
[１５]  [１]〜[１３]のいずれかに記載の組成物から作られる少なくとも１つの要素を含む物品。
【図１】
0006449768.tif 000006